(57)【特許請求の範囲】
【請求項１】
樹脂を射出成形して得られる枠材と、透湿性、通気性を有する紙ブランクとからなる複合容器であって、前記紙ブランクにおける前記枠材との接合面は紙層からなり、前記枠材における前記紙ブランクとの接合部にはエネルギーダイレクタが設けられ、前記枠材と前記紙ブランクとが超音波溶着により接合されていることを特徴とする複合容器。
【請求項２】
前記紙ブランクが紙のみからなる請求項１記載の複合容器。
【請求項３】
樹脂を射出成形して得られるとともに紙ブランクとの接合部にエネルギーダイレクタが設けられた枠材を用意する工程と、前記枠材との接合面が紙層からなり透湿性、通気性を有する紙ブランクを用意する工程と、前記枠材と前記紙ブランクとを超音波溶着する工程とからなることを特徴とする複合容器の製造方法。
【請求項４】
前記紙ブランクとして紙のみからなるものを用いる請求項３記載の複合容器の製造方法。
【請求項５】
前記枠材と前記紙ブランクとを超音波溶着する工程の前に、前記紙ブランクを湿潤状態にする工程を有する請求項３または請求項４記載の複合容器の製造方法。
【発明の詳細な説明】
【０００１】
【発明の属する技術分野】
本発明は、例えばチーズのように加熱状態で一次包装した後の冷却に伴って水分が蒸発する食品の二次包装に好適に利用可能な複合容器およびその製造方法に関する。
【０００２】
【従来の技術】
複合容器としては、例えば、樹脂からなる枠材と表面に樹脂層を有する紙ブランクとからなるとともに枠材と紙ブランクの樹脂層とが接着されて枠材および紙ブランクが接合されてなる容器が知られている。
【０００３】
一方、紙と樹脂成形品とを用いてなる複合容器としては、例えば紙ブランクを射出成形金型内に挿入し、樹脂と紙ブランクとを一体成形してなるいわゆるピラード容器、さらには樹脂の射出成形により枠材を成形し、この枠材と接合面に樹脂層を有する紙ブランクとを接合してなる蓋体などが知られている。
【０００４】
【発明が解決しようとする課題】
しかしながら、前述の容器および蓋体は、いずれも紙ブランクにおける枠材との接合面に樹脂層を有するものであるため、通気性、透湿性が悪いという欠点があった。
【０００５】
そのため、加熱状態にある製品をそのまま収納する必要があり、収納後に水分が蒸発する例えばチーズ等の食品の容器としては、通気性、透湿性のさらなる向上が望まれている。
【０００６】
【課題を解決するための手段】
前記の課題を解決するために本発明の複合容器は、樹脂を射出成形して得られる枠材と、透湿性、通気性を有する紙ブランクとからなる複合容器であって、前記紙ブランクにおける前記枠材との接合面は紙層からなり、前記枠材における前記紙ブランクとの接合部にはエネルギーダイレクタが設けられ、前記枠材と前記紙ブランクとが超音波溶着により接合されている構成とし、さらに、前記紙ブランクが紙のみからなる構成とした。
【０００７】
また、本発明の複合容器の製造方法は、樹脂を射出成形して得られるとともに紙ブランクとの接合部にエネルギーダイレクタが設けられた枠材を用意する工程と、前記枠材との接合面が紙層からなり透湿性、通気性を有する紙ブランクを用意する工程と、前記枠材と前記紙ブランクとを超音波溶着する工程とからなる構成とし、必要に応じ、前記紙ブランクとして紙のみからなるものを用いる構成とし、さらにまた、前記枠材と前記紙ブランクとを超音波溶着する工程の前に、前記紙ブランクを湿潤状態にする工程を有する構成とした。
【０００８】
本発明の複合容器は、樹脂を射出成形して得られる枠材と、透湿性、通気性を有する紙ブランクとからなり、前記紙ブランクにおける前記枠材との接合面が紙層からなるとともに、前記枠材における前記紙ブランクとの接合部にはエネルギーダイレクタが設けられ、前記枠材と前記紙ブランクとが超音波溶着により接合されている。この接合においては、枠材を形成する樹脂、特にエネルギーダイレクタの部分が超音波の振動により溶融して紙ブランクの紙層に食い込むので、充分な接合強度が実現される。したがって、本発明の複合容器においては、紙ブランクから樹脂層を容易に排除することが可能であり、通気性、透湿性が向上したものとなる。
【０００９】
一方、本発明の複合容器の製造方法は、樹脂を射出成形して得られるとともに紙ブランクとの接合部にエネルギーダイレクタが設けられた枠材を用意する工程と、前記枠材との接合面が紙層からなり透湿性、通気性を有する紙ブランクを用意する工程と、前記枠材と前記紙ブランクとを超音波溶着する工程とから構成されている。
【００１０】
この方法においては、樹脂を射出成形して得られる枠材と、この枠材との接合面が紙層からなる紙ブランクとを超音波溶着することにより接合する構成としてあるので、この方法では枠材との接合面に樹脂層を有する紙ブランクを用いる必要がない。
【００１１】
したがって、この方法によれば、紙層のみからなり、樹脂層を含有せずに透湿性、通気性を有する紙ブランクを用いたことから、該紙ブランクと枠材との接合強度が高く、しかも通気性、透湿性に優れた複合容器を効率よく製造することが可能である。また、この方法においては、枠材と接合する前の段階で紙ブランクを湿潤状態にしておくことにより、反りの生じにくい複合容器を容易に得ることができる。
【００１２】
【発明の実施の形態】
以下、本発明の複合容器について図面を参照して説明する。
図１に示すように、この複合容器は、樹脂からなる枠材１と、この枠材１と接合される紙ブランク２とにより構成されている。
【００１３】
枠材１は、たとえば樹脂を射出成形して得られるものであり、成形材料である樹脂としては、ポリスチレン［一般用（ＧＰグレード）、耐衝撃用（ＨＩグレード）など］、ＡＢＳ樹脂、ＡＳ樹脂等のポリスチレン系樹脂、ポリプロピレン、ポリエチレン等のポリオレフィン系樹脂などが挙げられる。これらのなかでも、超音波溶着適性の点でポリスチレンが好ましい。
【００１４】
図３および図４に示すように、枠材１における紙ブランク２との接合部にはエネルギーダイレクタ10が設けられている。このエネルギーダイレクタ10は、超音波溶着の際に超音波による振動により溶融しながら紙ブランク２の紙層に食い込むという作用乃至機能を奏する。したがって、この複合容器においては、枠材１との接合面が紙層からなる紙ブランク２を用いて枠材１と紙ブランク２との接合強度を充分に高いものとすることができる。
【００１５】
図２および図３に示すように、枠材１には、必要に応じて通気孔20を設けることができる。通気孔20を設けることにより、この複合容器の通気性をさらに向上させることができる。
【００１６】
また、図１、図２および図４に示すように、枠材１の底面部には、必要に応じて脚部30を突設することもできる。この脚部30は、図２に示すように枠材１の底面部に部分的に設けてもよいし、底面部の全周に連続的に設けてもよい。
【００１７】
紙ブランク２としては、枠材１との接合面に紙層を有するものを用いることができる。したがって、この複合容器に高い通気性、透湿性が要求される場合には、樹脂層を含有しない、いわゆる生紙からなる紙ブランクを好適に使用することができる。
【００１８】
紙ブランク２を形成する紙としては、例えばカップ原紙、カード原紙、コートボール紙などが挙げられる。
枠材１と紙ブランク２とは、超音波溶着法により、枠材１に設けられたエネルギーダイレクタ10をいわゆる溶かし代として該エネルギーダイレクタ10を溶融させることにより接合されている。
【００１９】
この複合容器の形状は、用途・目的に応じて適宜に決定することができ、例えば円形、半円形、楕円形、三角形、四角形等の多角形などのいずれの形状であってもよい。
【００２０】
この複合容器は、通常、紙のみからなる蓋体、紙と樹脂との積層材からなる蓋体、樹脂からなる蓋体等の各種蓋体のなかから用途に応じて選択される蓋体と組み合わされて使用される。また、この複合容器と同様の構造の蓋体と組み合わせてもよい。すなわち、この複合容器の構造は、蓋体の構造にも適用可能である。
【００２１】
次に、本発明の複合容器の製造方法について説明する。
本発明の方法においては、先ず、樹脂からなるとともに紙ブランク２との接合部にエネルギーダイレクタ10が設けられた枠材１および該枠材１との接合面が紙層からなる紙ブランク２を用意する。
【００２２】
樹脂からなるとともに紙ブランク２との接合部にエネルギーダイレクタ10が設けられた枠材１は、例えば射出成形法を好適に採用して作成される。
紙ブランク２としては、枠材１との接合部が紙層からなるものが用いられ、樹脂層を含有せず紙のみからなるものも好適に使用可能である。
【００２３】
次に、紙ブランク２を枠材１の所定の位置に載置し、超音波振動法を採用して枠材１と紙ブランク２とを接合する。
なお、この複合容器に収納される内容物が収納後に水分を蒸発して蒸気を発生させるものであり、かつ紙ブランク２が紙のみからなるものである場合には、この複合容器に内容物を収納した後、紙ブランク２が内容物から蒸発する水分を吸収して紙ブランク２に反りを生じることがある。
【００２４】
この反りの発生を防止するためには、枠材１と紙ブランク２とを接合する前の段階で、紙ブランク２を予め湿潤状態とする工程を設ければよい。
紙ブランク２をどの程度湿潤させればよいかは、紙ブランク２の大きさ、形状、内容物の種類や水分の含有量等により相違するので一様に決定することは困難であるが、例えば、内容物がアルミホイルにより個別に包装されたチーズであり、紙ブランク２の形状が半径５２mm程度の半円形である場合には、いわゆる生紙からなる紙ブランク２を、温度４０℃、湿度９０％から温度６０℃、湿度９８％等の範囲にある環境下で２４時間程度放置することにより、反りが生じにくい程度の湿潤状態にすることができる。湿潤状態の一例としては、水分含有量が５〜７％の生紙を水分含有量が９〜１１％程度になるように調整することが好ましい。
【００２５】
この方法により製造される複合容器は、枠材１と紙ブランク２との接合強度が充分に高いとともに、通気性、透湿性に優れたものである。
また、この複合容器の製造方法は、蓋体の製造方法にも適用可能である。
【００２６】
【発明の効果】
本発明の複合容器は、樹脂を射出成形して得られるとともに紙ブランクとの接合部にエネルギーダイレクタが設けられた枠材と該枠材との接合面が紙層からなり透湿性、通気性を有する紙ブランクとを超音波溶着してなるので、充分な強度をそなえ、通気性、透湿性にも優れている。
【００２７】
したがって、この複合容器は、収納後に水分が蒸発する内容物、例えばチーズ等の食品の包装容器として好適に利用することができる。
また、本発明の複合容器の製造方法は、樹脂を射出成形して得られるとともに紙ブランクとの接合部にエネルギーダイレクタが設けられた枠材および該枠材との接合面が紙層からなり透湿性、通気性を有する紙ブランクを用意し、これらの枠材と紙ブランクとを超音波溶着することにより複合容器を製造するようにしたので、充分な強度をそなえ、通気性および透湿性にも優れた複合容器を効率よく得ることができる。
【図面の簡単な説明】
【図１】本発明の複合容器の一例を示す断面図である。
【図２】本発明の複合容器の一例を示す底面図である。
【図３】本発明の複合容器を構成する枠材の一例を示す平面図である。
【図４】本発明の複合容器を構成する枠材の一例を示す断面図である。
【符号の説明】
１…枠材
２…紙ブランク
10…エネルギーダイレクタ
20…通気孔
30…脚部
【図１】
0003868039.tif 000002
【図２】
0003868039.tif 000003
【図３】
0003868039.tif 000004
【図４】
0003868039.tif 000005